(57)【要約】【課題】  光吸収層に対して光ガイド層が非対称である導波路構造を有し、高感度で、高速動作が可能な導波路型受光素子を構成する。【解決手段】  ＦｅドープＩｎＰ基板２４上に配設され、このＦｅドープＩｎＰ基板側から、ｎ電極２０に接続されたｎ−クラッド層２８、ｎ−光ガイド層３０、光吸収層３２、ｐ−光ガイド層３４、およびｐ電極１８に接続されたｐ−クラッド層が順次積層された導波路１６ａを備えるとともに、ｎ−光ガイド層とｐ−光ガイド層のうちいずれか層厚の薄い方の厚みを基準にして、ｎ−光ガイド層、ｐ−光ガイド層相互の層厚の比率が１．３以上かつ５以下としたものである。【選択図】        図２
2005072273.tif 000002
【特許請求の範囲】
【請求項１】
半絶縁性の半導体基板と、
この半導体基板上に配設され、この半導体基板側から、第１の電極に接続された第１導電型の第１クラッド層、第１導電型の第１光ガイド層、光吸収層、第２導電型の第２光ガイド層、および第２の電極に接続された第２導電型の第２クラッド層が順次積層された光導波路層と、を備えるとともに、  
上記第１光ガイド層と第２光ガイド層のうちいずれか層厚の薄い方の厚みを基準にして、第１光ガイド層、第２光ガイド層相互の層厚の比率が１．３以上かつ５以下であることを特徴とした導波路型受光素子。
【請求項２】
光吸収層の厚みをｄaとしたとき、
０．３μｍ≦ｄa≦０．５μｍ
を満足することを特徴とした請求項１記載の導波路型受光素子。
【請求項３】
光導波路層が１．３μｍ波長帯及び１．５５μｍ波長帯の信号光を受光することを特徴とした請求項１または２記載の導波路型受光素子。
【請求項４】
第１，第２の光ガイド層がＩｎＧａＡｓＰ系半導体材料、またはＡｌＩｎＧａＡｓＰ系半導体材料、またはＧａＩｎＮＡｓ系半導体材料で構成されたことを特徴とする請求項１ないし３のいずれか１項に記載の導波路型受光素子。
【発明の詳細な説明】
【技術分野】
【０００１】
この発明は、導波路型受光素子に係り、特に光通信システム等に使用される導波路型受光素子に関するものである。
【背景技術】
【０００２】
通信需要量の飛躍的な増加に伴って、通信システムの大容量化が図られてきているが、このためには光通信機器の高速化、小形・高効率化、低コスト化が必要となっている。
光通信の伝送系においては信号光として２波長帯の光が使用されている。一つは信号光の帯域の中心波長が１．３μｍである１．３μｍ帯の信号光ともう一つは信号光の帯域の中心波長が１．５５μｍである１．５５μｍ帯の信号光である。
【０００３】
１．５５μｍ帯の信号光は光ファイバ損失が小さく長距離通信系の信号光として使用される。これは都市間通信（幹線系）とよばれて、例えば東京−大阪間のように大都市間の通信に使用される。
一方１．３μｍ帯の信号光は光ファイバ損失は大きいが波長分散が少なく、短距離通信系の信号光として使用される。これは例えば、都市内通信とよばれ大都市内の通信に使用されている。また１．３μｍ帯の信号光は、アクセス系と呼ばれる基地局−各家庭間の通信にも使用される。
光通信システムにおいて、この二つの波長帯の信号光を受光する導波路型半導体フォトダイオードは、それぞれの波長帯の光に対応して形成された一波長対応の導波路型半導体フォトダイオードが使用されていた。
【０００４】
従来の導波路型受光素子の公知例としては、ｎ導電型ＩｎＰ基板（以下ｎ導電型を“ｎ−”で、またｐ導電型を“ｐ−”で、また真性半導体を“ｉ−”で表記する。）上に、ｎ−ＩｎＧａＡｓＰ光ガイド層（バンドギャップ波長：１１．３μｍ）、ｉ−ＩｎＧａＡｓ光吸収層、ｐ−ＩｎＧａＡｓＰ光ガイド層（バンドギャップ波長：１．３μｍ）、ｐ−ＩｎＰクラッド層を順次積層し、ｐ−ＩｎＧａＡｓＰ光ガイド層の厚みを０．３μｍ、ｎ−ＩｎＧａＡｓＰ光ガイド層の厚みを１．７μｍとした構成が開示されている（例えば、特許文献１  ［００２４］〜［００２６］、および図１参照）。
【０００５】
また、他の公知例として、光通信システムに用いられる導波路型半導体受光素子において、半絶縁性ＩｎＰ基板上にｎ−ＩｎＰクラッド層、ｎ＋−ＩｎＡｌＧａＡｓガイド層（層厚０．８μｍ）、ｉ−ＩｎＧａＡｓ光吸収層（層厚０．５μｍ）、ｐ＋−ＩｎＡｌＧａＡｓガイド層（層厚０．１μｍ）、ｐ＋−ＩｎＰクラッド層、およびｐ＋−ＩｎＧａＡｓコンタクト層からなる導波路メサを形成した構成の半導体受光素子が開示されている（例えば、特許文献２  ［０００３］および図１３参照）。
【０００６】
また、他の公知例として、ギガビット以上の通信容量をもつ光通信ネットワークに使用する受光波長１．５μｍ帯１０Ｇb/s導波路型ＰＩＮ−ＰＤの構成として、ＩｎＧａＡｌＡｓ系の２重コア構造を有するメサ型で、光吸収層にＩｎ0.53Ｇａ0.47Ａｓを用いたことが開示されている（例えば、非特許文献１  参照）。
【０００７】
【特許文献１】特開２００１−２４２１１号公報
【特許文献２】特開２００２−２０３９８４号公報
【非特許文献１】第５０回応用物理学関係連合講演会  ２００３年（平成１５年）春季  講演予稿集（2003.3  神奈川大学）１２４６頁  ２７ｐ−Ｈ−１５，「受光波長１．５μｍ帯１０Ｇb/s導波路型ＰＩＮ−ＰＤの特性」
【発明の開示】
【発明が解決しようとする課題】
【０００８】
従来の導波路型受光素子は、その光通信システムに使用される単一波長帯の信号光に対応したフォトダイオードの構成となっている。しかしながら光通信システムにおける伝送量の拡大により、現段階では都市内通信用に整備されている通信網が都市間通信用として使用される可能性があり、この場合には現在のように各波長に対応した光部品を使用した場合においては、光通信システムにおける光通信機器の構成が複雑にならざるを得ない。
【０００９】
またこの一波長の信号光に対応した光部品、ここでは導波路型フォトダイオード（以下、導波路型ＰＤという）であるが、この一波長の信号光に対応した導波型ＰＤそのままで二波長の信号光を受光したとしても、高感度でかつ高速動作を行わせるのが困難であった。
すなわち、導波路型ＰＤは、光吸収層とこの光吸収層を挟んで設けられた光ガイド層とを有する導波路部分に光を閉じ込め、この導波路部分に閉じ込められた光が光ガイド層と光吸収層とを伝播する間に光を吸収して電気信号に変換する構造を有している。
【００１０】
そして、この導波路型ＰＤは、光吸収層と光ガイド層およびクラッド層との屈折率差を利用して導波路部分に光を閉じ込めかつ吸収させるために、信号光の波長が異なるとそれぞれの光に対して適した光吸収層、光ガイド層およびクラッド層の屈折率が異なる。
従って、単一波長帯に対応する導波路型ＰＤでは、素子構造を受光波長帯に合わせて最適化することが可能である。しかし多波長に対応する導波路型ＰＤでは、ある波長では感度特性がすぐれているが、他の波長では非常に感度特性が悪いということが発生し、場合によってはすべての波長帯で感度特性が悪化するということも起こり得た。
【００１１】
例えば、光ガイド層とクラッド層の屈折率差を大きくすることにより導波路への光の閉じ込めは大きくなるために、光ガイド層の組成波長をバンドギャップ信号光が透過する組成波長の中でなるべく長波長側の組成波長を選択するのがよい。
しかし多波長に対応させるためには、最も短い波長帯の信号光が光ガイド層を透過できる組成波長を有していなければならない。単に最も短い波長帯の信号光の波長を基に光ガイド層の組成波長を決めれば他の波長帯の信号光に対して大きく感度が悪化するということが起こりうる。
さらに、光吸収層に対してｎ−光ガイド層および光ガイド層の層厚を非対称ににすることにより、対称構造であれば導波路内を伝搬する光のモードが安定し光ガイド層を伝搬する光の量が多くなって光電変換の変換効率が低下するといった不利益を抑制することができる。しかし光吸収層に対して光ガイド層を非対称にする導波路構造においても、多波長に対応する導波路型ＰＤでは、ある波長では感度特性がすぐれているが、他の波長では非常に感度特性が悪いということが発生したり、また単に非対称の導波路構造にすることにより、場合によっては単波長帯の信号光においても感度特性が悪化するということも起こり得た。
【００１２】
以上のように、光ガイド層が非対称の導波路構造を有する導波型ＰＤにおいては、第１の波長帯の信号光に対応して高感度かつ高速動作が可能である導波型ＰＤそのままで、第２或いはその他の波長帯の信号光を受光したとしても、これらの信号光に対して高感度でかつ高速動作を可能とさせることが困難であるという問題点があり、場合によっては単波長信号光に対しても高感度でかつ高速動作を可能とさせることが困難であるという問題点があった。
【００１３】
この発明は上記の問題点を解消するためになされたもので、第１の目的は、高感度で、高速動作が可能な、光ガイド層が非対称である導波路型受光素子を構成することである。
【課題を解決するための手段】
【００１４】
この発明に係る導波路型受光素子は、半絶縁性の半導体基板と、この半導体基板上に配設され、この半導体基板側から、第１の電極に接続された第１導電型の第１クラッド層、第１導電型の第１光ガイド層、光吸収層、第２導電型の第２光ガイド層、および第２の電極に接続された第２導電型の第２クラッド層が順次積層された光導波路層と、を備えるとともに、第１光ガイド層と第２光ガイド層のうちいずれか層厚の薄い方の厚みを基準にして、第１光ガイド層、第２光ガイド層相互の層厚の比率が１．３以上かつ５以下としたものである。
【発明の効果】
【００１５】
この発明に係る導波路型受光素子においては、所定の信号光波長帯を含む信号光に対して、高い受光感度が保持されつつ高速動作が可能となる。従って所定の信号光波長帯を含む信号光に対して受光感度が高く高速動作が可能な導波路型受光素子を簡単に提供することができる。延いては光通信システムが簡単になり、通信システムの大容量化を安価に進めることができる。
【発明を実施するための最良の形態】
【００１６】
以下の発明の実施の形態においては、光通信システムの受光素子として使用される導波路型受光素子の一例として４０Ｇｂｐｓ用の１．３μｍ帯及び１．５５μｍ帯兼用の埋込み導波路型ＰＩＮ−ＰＤを用いて説明する。
【００１７】
実施の形態１．
図１はこの発明の一実施の形態に係る導波路型受光素子の斜視図である。
図１において、この導波路型のＰＩＮ−ＰＤ１０は前面の劈開端面の受光部１２が矢印で示された信号光１４を受ける。信号光１４は中心波長λ1が１．３μｍである第１の信号波長帯としての１．３μｍ帯及び中心波長λ2が１．５５μｍである第２の信号光波長帯としての１．５５μｍ帯の２波長帯の光が含まれている。
ＰＩＮ−ＰＤ１０の上面側には、劈開端面の受光部１２を介して信号光が導入される導波路を含む導波路メサ１６が配設され、この導波路メサ１６の表面に沿ってｐ電極１８が、また導波路メサ１６の両側面およびＰＩＮ−ＰＤ１０の上面にｎ電極２０が配設されている。ｐ電極１８およびｎ電極２０が配設されている部分以外の上面は絶縁膜２２で覆われている。
【００１８】
図２は図１のＩＩ−ＩＩ断面における導波路型受光素子の断面図、つまり信号光に交差する方向の断面であり、導波路と直交する断面での断面図である。
また図３は図１のＩＩＩ−ＩＩＩ断面における導波路型受光素子の断面図、つまり信号光の進行方向に沿った断面であり、導波路の延長方向の断面での断面図である。
なお図において同じ符号は同一のものか或いは相当のものである。
【００１９】
図２において、半絶縁性の半導体基板としての半絶縁性のＦｅドープＩｎＰ基板２４上に、ｎ−ＩｎＧａＡｓのｎ−コンタクト層２６が配設されている。このｎ−コンタクト層２６の上に受光部１２を介して信号光１４が導入される導波路メサ１６が配設されている。
導波路メサ１６は、ｎ−コンタクト層２６側からｎ−コンタクト層２６の表面上に配設された第１クラッド層としてのｎ−ＩｎＰのｎ−クラッド層２８、このｎ−クラッド層２８の中央部表面上に配設された第１光ガイド層としてのｎ−ＩｎＧａＡｓＰのｎ−光ガイド層３０、このｎ−光ガイド層３０の表面上に配設されたｉ−ＩｎＧａＡｓの光吸収層３２、光吸収層３２の表面上に配設された第２光ガイド層としてのｐ−ＩｎＧａＡｓＰのｐ−光ガイド層３４、このｐ−光ガイド層３４の表面上に配設された第２クラッド層としてのｐ−ＩｎＰのｐ−クラッド層３６、およびｐ−クラッド層３６の表面上に配設されたｐ−ＩｎＧａＡｓのｐ−コンタクト層４０が順次積層された光導波路層としての導波路１６ａと、ｐ−コンタクト層４０を除くこの導波路１６ａの両側に配設され導波路メサ１６の側面を形成する低屈折率層としてのＦｅドープＩｎＰのブロック層３８とを有する。
【００２０】
導波路１６ａの両側に配設されたブロック層３８を光吸収層３２よりも屈折率の低い材料で形成することにより、導波路１６ａとの屈折率差を大きくすることができ、光の閉じ込め効率が高くなり受光素子の受光感度を高めることができる。
さらにｐ−コンタクト層４０の表面はｐ電極１８が、またブロック層３８の両側面を覆ってｎ−コンタクト層２６の表面と接するｎ電極２０がそれぞれ配設されている。ｐ電極１８とｎ電極２０が覆っていない導波路メサ１６の表面は絶縁膜２２が配設され、ｐ電極１８とｎ電極２０とは絶縁膜２２を介して電気的に分離されている。
【００２１】
図３において、導波路１６ａの前方の受光側は劈開端面３８aを有するＦｅドープＩｎＰのブロック層３８が配設されている。また導波路１６ａの後方にもＦｅドープＩｎＰのブロック層３８が配設されている。即ち導波路１６ａはＦｅドープＩｎＰのブロック層３８に埋め込まれており、このブロック層３８において劈開されチップとして形成される。そしてブロック層３８の劈開端面の受光部１２を介して導波路１６ａに信号光が導入される。
この実施の形態においては、導波路１６ａの長手方向、すなわち光の進行方向の長さは、１６μｍである。また、ｎ−クラッド層２８の層厚は１．５μｍ、ｐ−クラッド層３６の層厚は０．８μｍとしている。そしてｎ−光ガイド層３０の層厚は０．７０μｍ、ｐ−光ガイド層３４の層厚は０．３５μｍとし、光吸収層３２に対して光ガイド層の層厚を非対称にし、層厚の薄いｐ−光ガイド層３４を基準にしたｎ−光ガイド層３０の層厚とｐ−光ガイド層３４の層厚との比率は２．０である。
このように、導波路の層構造を非対称構造にすることにより、導波路内を伝搬する光のモードを非対称化させて光吸収層に放射させ、光吸収層で吸収する光の量を増やすことにより、広い波長帯で高い感度を実現する導波路型受光素子を得ることができる。
【００２２】
光吸収層３２の層厚はキャリアの走行時間を短くすることにより広帯域化が可能であるが、層厚を薄くすると光の吸収が少なくなるので、光吸収層３２の層厚ｄaは、０．３μｍ≦ｄa≦０．５μｍが適切な範囲であるが、この実施の形態ではｄa＝０．５μｍとしている。
ｎ−クラッド層２８及びｐ−クラッド層３６の材料であるＩｎＰの組成波長λaは０．９２とした。
またｎ−光ガイド層３０及びｐ−光ガイド層３４の材料であるＩｎＧａＡｓＰの組成波長λgは、ｎ−クラッド層２８及びｐ−クラッド層３６の材料の屈折率である０．９２より大きく、１．３μｍ帯の光に対して透明になるように、即ちλa＜λg＜λ1となるように、さらに望ましくはλa＜λg＜０．９６５λ1となるように、組成波長λgが１．２μｍであるＩｎＧａＡｓＰを用いた。
【００２３】
各層におけるｎ型不純物はＩＶ族元素例えばＳｉ、Ｓなどを、またｐ型不純物はＩＩ族元素、例えばＢｅ、Ｚｎなどを添加している。真性半導体層の光吸収層３２は特に不純物は添加していない。
各層の不純物濃度は、ｎ−コンタクト層２６が５×１０１８ｃｍ−３、ｎ−クラッド層２８が５×１０１７ｃｍ−３、ｎ−光ガイド層３０が５×１０１７ｃｍ−３、ｐ−光ガイド層３４が５×１０１５ｃｍ−３〜５×１０１７ｃｍ−３（ステップ状に変化させる）、ｐ−クラッド層３６が１×１０１８ｃｍ−３、ｐ−コンタクト層４０は１×１０１９ｃｍ−３である。
従って、導波路１６ａにおいて、ｐ−光ガイド層３４とｎ−光ガイド層３０とにこれらに挟まれた光吸収層３２とはｐ／ｉ／ｎ接合を形成している。
【００２４】
次にこの実施の形態のＰＩＮ−ＰＤ１０の製造方法の概略を説明する。
まず、半絶縁性ＦｅドープのＩｎＰ基板２４上に、ｎ−コンタクト層２６としてのｎ−ＩｎＧａＡｓ層、ｎ−クラッド層２８としてのｎ−ＩｎＰ層、ｎ−光ガイド層３０としてのｎ−ＩｎＧａＡｓＰ層、光吸収層３２としてのｉ−ＩｎＧａＡｓ、ｐ−光ガイド層３４としてのｐ−ＩｎＧａＡｓＰ、ｐ−クラッド層３６としてのｐ−ＩｎＰ層、及びｐ−コンタクト層４０としてのｐ−ＩｎＧａＡｓ層を、気相成長法例えば、ＭＯＣＶＤ法により所定の厚みに順次積層する。
【００２５】
次にこれら積層の最上層であるｐ−コンタクト層４０としてのｐ−ＩｎＧａＡｓ層表面にＳｉＯ2膜を形成し、形成すべき導波路１６ａの上表面に対応する絶縁膜を残し周囲に開口を有する絶縁膜パターンを形成し、この絶縁膜パターンをマスクとして、導波路１６ａを形成する。このとき、絶縁膜パターンを段階的に加工することにより、ｎ−クラッド層２８としてのｎ−ＩｎＰ層が完全に露呈するところでエッチングを停止する部分、即ち導波路１６ａの前面及び両側面の部分とＩｎＰ基板２４が露呈するまでエッチングを行う部分、即ち導波路１６ａの後方部分とを形成する。
【００２６】
次にウエットエッチングによりドライエッチングの際に形成されたダメージ層を除去し、導波路１６ａをＦｅドープＩｎＰで埋め込む埋込み成長を行い、ブロック層３８を形成する。
次いで絶縁膜を形成し、ウエットエッチングにより導波路メサ１６を形成し、ｎ電極２０、絶縁膜２２の形成、さらにｐ電極１８を形成する。
この後、適度な厚さまでＩｎＰ基板２４の裏面をエッチングしてボンディング用の裏面メタルを形成しウエハプロセスを完了する。
【００２７】
次に上述した１．３μｍ帯及び１．５５μｍ帯兼用のＰＩＮ−ＰＤ１０においては、ｎ−光ガイド層３０の層厚は０．７０μｍおよびｐ−光ガイド層３４の層厚は０．３５μｍと設定しているが、これらｎ−光ガイド層３０およびｐ−光ガイド層３４の層厚の決定法について説明する。
まず導波路１６ａの長手方向の長さを１６μｍ、ｎ−光ガイド層３０とｐ−光ガイド層３４との層厚の和を１．０５μｍと固定し、さらにその他デバイスの設計値を設定し、ｐ−光ガイド層３４の層厚を０．１μｍ〜０．５２５μｍまで変化させた場合について、ＢＰＭ（beam propagation method）法を用いて、波長が１．３μｍおよび１．５５μｍの光に関してシミュレーションを行い、各信号光についての光ガイド層厚みに対する感度の依存性を求めた。
【００２８】
図４はこの発明の一実施の形態に係る導波路型受光素子の光ガイド層厚みに対する感度依存性を示すグラフである。図４において、曲線aは波長が１．３μｍの光に関するｐ−光ガイド層厚みに対する感度の依存性を示し、曲線bは波長が１．５５μｍの光に関するｐ−光ガイド層厚みに対する感度の依存性を示している。
図４において、曲線aおよび曲線bともｐ−光ガイド層の層厚みが０．１μｍから増加するのに伴って感度が上昇し、極値に達した後少し感度が低下する傾向を示している。
曲線a、つまり波長が１．３μｍの光に関しては、ｐ−光ガイド層の層厚みが０．３５μｍ近傍で極大になっており、その時の感度の値が０．９Ａ／Ｗ程度である。
また曲線b、つまり波長が１．５５μｍの光に関しては、ｐ−光ガイド層の層厚みが０．３μｍ近傍で極大になっており、その時の感度の値が０．９５Ａ／Ｗ程度である。
これらの感度の極値は、光ガイド層が光吸収層に対して対称の厚さを有する対称構造の光導波路であって、１．３μｍと１．５５μｍそれぞれの波長を有する光に対して最適なｎ−もしくはｐ−光ガイド層厚みを定めた場合の受光素子の感度と同等あるいはそれ以上の値を示している。  
いまｐ−光ガイド層の層厚みをｄ1μｍ、ｎ−光ガイド層の層厚みをｄ2μｍ（ｄ2≧ｄ1）とし、ｄ2とｄ1の比をｒ（ｒ＝ｄ2／ｄ1）とすると、ｄ2＋ｄ1＝１．０５μｍであるので、図４におけるｐ−光ガイド層の層厚みｄ1が０．１μｍのときは、ｒ＝９．５で、ｄ1が０．２μｍのときは、ｒ＝４．２５、ｄ1が０．３μｍのときは、ｒ＝２．５、ｄ1が０．４μｍのときは、ｒ＝１．６２５、ｄ1が０．５μｍのときは、ｒ＝１．１となる。
【００２９】
仕様上の必要感度を０．７Ａ／Ｗ以上と考えると、ｄ1が０．１７５μｍであるｒ＝５以下でかつｄ1が０．４６μｍであるｒ＝１．３以上の範囲（１．３≦ｒ≦５）に、さらに望ましくはｄ1が０．２５μｍであるｒ＝３．２以下でかつｄ1が０．４μｍであるｒ＝１．６２５以上の範囲（１．６２５≦ｒ≦３．２）に、ｒを設定すると波長が１．５５μｍの光と波長が１．３μｍの光に関して共に高感度な受光素子が期待できる。この実施の形態においては、この範囲の中からｒ＝２．０と定めたものである。
なおこの実施の形態ではｎ−光ガイド層３０とｐ−光ガイド層３４との層厚の和を１．０５μｍと固定してシミュレーションを行っているが、必ずしもこの値に固定する必要はなく、例えばｎ−光ガイド層３０とｐ−光ガイド層３４との層厚の和を０．９〜１．２μｍに変化させても同様の効果が得られる。
図５はこの発明の一実施の形態に係る導波路型受光素子における、受光する光の波長に対する感度の依存性を示すグラフである。
図５においては比較のために、光吸収層に対してｎ−光ガイド層およびｐ−光ガイド層の層厚を対称に配置した導波路型受光素子における、受光する光の波長に対する感度の依存性を併記している。
【００３０】
図５において、曲線aはこの発明に係る導波路型受光素子の感度曲線で、ｐ−光ガイド層の層厚みが３５０ｎｍ（０．３５μｍ）、ｎ−光ガイド層の層厚みが７００ｎｍ（０．７０μｍ）、つまりｒ＝２である。
そして同じ構造の受光素子にたいして、入射光の波長を１．３μｍから１．５５μｍまで変化させて、その感度の計算を行っている。
曲線b、c，dは光吸収層に対してｎ−光ガイド層およびｐ−光ガイド層の層厚を対称に配置した導波路型受光素子における受光する光の波長に対する感度曲線であって、曲線bはｐ−光ガイド層の層厚みおよびｎ−光ガイド層の層厚みがともに４００ｎｍ（０．４μｍ）、曲線cはｐ−光ガイド層の層厚みおよびｎ−光ガイド層の層厚みがともに５００ｎｍ（０．５μｍ）、曲線dはｐ−光ガイド層の層厚みおよびｎ−光ガイド層の層厚みがともに６００ｎｍ（０．６μｍ）の場合である。
【００３１】
曲線bにおいては、入射光の波長が１．３μｍのとき感度がこの範囲内で最も大きな値を示し、波長が長くなるにつれて感度が悪化する。
曲線cにおいては、波長が１．４μｍのとき感度が極値を示し、その両側で感度が悪化している。
曲線dにおいては、波長が１．５５μｍのときこの範囲内では最も高い感度を示し、波長が短くなるに連れて感度が悪化する。
曲線aでは、入射光の波長が１．３μｍから１．５５μｍまでの間においては、すべての波長において、曲線b、c、dの場合より感度が優っている。
またＡ、およびＢの丸印はｐ−光ガイド層の層厚みが３５０ｎｍ（０．３５μｍ）、ｎ−光ガイド層の層厚みが７００ｎｍ（０．７０μｍ）として試作した受光素子の場合の実測値で、Ａは波長が１．３μｍの光についての感度を示しその値が０．８２程度、Ｂは波長が１．５５μｍの光についての感度を示し、その値が０．９程度である。この感度実測値Ａ，Ｂから分かるように感度計算値と感度実測値とは概ね一致している。つまり一つの受光素子で波長が１．３μｍの光および１．５５μｍの光の多波長信号光に対して高い感度を示している。
【００３２】
このことから光吸収層３２に対してｎ−光ガイド層３０およびｐ−光ガイド層３４の層厚を非対称にし、ｐ−光ガイド層の層厚みに対するｎ−光ガイド層の層厚みの比ｒとすると、１．３≦ｒ≦５の範囲に、さらに望ましくは１．６２５≦ｒ≦３．２の範囲に、ｒを設定することにより、波長が１．３μｍの光および１．５５μｍの光の多波長信号光に対して高い感度を示している導波路型受光素子を構成することができる。
なお、今回のシミュレーションではｐ−光ガイド層の層厚を薄くして、光吸収層に対して光ガイド層を非対称構造としたが、ｎ−光ガイド層の層厚を薄くして、光吸収層に対して光ガイド層を非対称構造としても同様の結果がえられ、同様の効果が得られる。
またこの実施の形態においては、波長が１．３μｍの光および１．５５μｍの光の多波長信号光に対して高い感度を示している導波路型受光素子の構成を示したが、図５から分かるように光吸収層に対して光ガイド層を非対称とする導波路構造を有する受光素子は光吸収層に対して光ガイド層を対称とする導波路構造を有する受光素子に比べて高い感度を有し、波長１．４μｍで極値を示す感度を有している。このことは多波長信号光のみならず単波長信号光に対しても高い感度を有することを示すものである。
従って、図４に示されるように、ｐ−光ガイド層の層厚みに対するｎ−光ガイド層の層厚みの比ｒとすると、１．３≦ｒ≦５の範囲に、さらに望ましくは１．６２５≦ｒ≦３．２の範囲に、ｒを設定することにより、単波長信号光に対する受光素子としても高感度な特性が期待できる。
【００３３】
以上の説明においては、ＩｎＧａＡｓＰ系の材料を用いた埋込み導波路型ＰＩＮ−ＰＤについて説明したが、ＩｎＧａＡｓＰ系の材料の他にＡｌＩｎＧａＡｓＰ系材料やＧａＩｎＮＡｓ系材料を用いても良い。
【００３４】
これらの材料は、複数の元素による混晶であるので、格子定数とバンドギャップを変化させることができるために、基板材料と格子定数を同じにして非常に広い範囲でバンドギャップを変化させることができる。このため設計の自由度が高くなり、より高感度な受光素子を設計することができる。
ＩｎＧａＡｓＰ系の材料は古くから研究・開発がなされている材料系であり、現在通信用の受光素子の材料として最も一般的な材料であり、安定した特性を簡単に得ることができる。
またＡｌＩｎＧａＡｓＰ系材料でいえば、クラッド層、光ガイド層、光吸収層をそれぞれＩｎＡｌＡｓ、ＩｎＧａＡｌＡｓ、ＩｎＧａＡｓといった材料を用いて構成することにより、所定の屈折率差を得ることができ、同様の効果を得ることができる。
【００３５】
また、ＧａＩｎＮＡｓ系材料においても組成比を変えることにより所定の屈折率差を得ることができ、同様の効果を得ることができる。
ＧａＩｎＮＡｓ系材料を用いたＰＤはＩｎＧａＡｓＰ系材料やＡｌＩｎＧａＡｓＰ系材料を用いたＰＤよりもより広い範囲のバンドギャップ波長に対応することができる。
【００３６】
以上のように、この実施の形態に係る導波路型ＰＩＮ−ＰＤにおいては、光吸収層３２に対してｎ−光ガイド層３０およびｐ−光ガイド層３４の層厚を非対称にし、ｐ−光ガイド層とｎ−光ガイド層のいずれか薄い方の層厚を基準としたそれらの層厚の比をｒとしたときに１．３≦ｒ≦５の範囲に、さらに望ましくは１．６２５≦ｒ≦３．２の範囲に、ｒを設定することにより、波長が１．３μｍの光および１．５５μｍの光の多波長信号光に対して高い感度を示す導波路型受光素子を構成することができる。これにより１．３μｍ帯信号光および１．５５μｍ帯信号光を含む多波長帯信号光に対して、高い受光感度を保ったまま高速動作を可能にすることができる。従って受光感度が高く高速動作が可能な多波長帯信号光兼用の導波路型受光素子を簡単に構成することができる。延いては光通信システムが簡単になり、通信システムの大容量化を安価に進めることができる。
【００３７】
また、光吸収層に対して光ガイド層を非対称とする導波路構造を有し、ｐ−光ガイド層とｎ−光ガイド層のいずれか薄い方の層厚を基準としたそれらの層厚の比をｒとしたときに１．３≦ｒ≦５の範囲に、さらに望ましくは１．６２５≦ｒ≦３．２の範囲に、ｒが設定された受光素子は、光吸収層に対して光ガイド層を対称とする導波路構造を有する受光素子に比べて高い感度を有し、単波長信号光に対しても高い感度を有する。従って、単波長信号光に対する受光素子としても高感度な特性が期待できる。
【００３８】
さらに、光吸収層の厚みをｄaとしたとき、０．３μｍ≦ｄa≦０．５μｍを満足するようにしたもので、この構成によりキャリアの走行時間を抑え広帯域化を可能にする。延いては広帯域受光素子を簡単に構成することができる。延いては通信システムの広帯域化が可能になり、システムの大容量化を容易に進めることができる。
【００３９】
またさらに、導波路側面にｉ−ＩｎＧａＡｓの光吸収層より屈折率の低い材料であるＦｅドープＩｎＰのブロック層を配設したものである。この構成により光の閉じ込め効率を高くすることができる。このため光の閉じ込め効率が高くなり受光素子の受光感度を高めることができる。延いては簡単な構成で受光感度の高い導波路型ＰＩＮ−ＰＤを提供することができる。
【００４０】
また前述した実施の形態においては、光ガイド層の厚みを光吸収層に対して非対称にした構成により、導波路内を伝搬する光のモードを非対称にして感度を向上させたが、光ガイド層の屈折率を光吸収層に対して非対称にした構成を有する導波路としても同様の効果を奏する。また光ガイド層の屈折率を光吸収層に対して非対称にするとともに層厚も非対称とする構成を有する導波路としても同様の効果を奏する。
【００４１】
また以上の実施の形態の説明においては、ＰＩＮ−ＰＤを例に説明したが、信号を素子内で増幅する作用を有する受光素子、例えば素子内に増倍層を有するＡＰＤアバランシェフォトダイオード、avalanche photodiode）のような受光し変換した電気信号を増幅させる機能を有する素子や、受光部前面に光信号を増幅させる機能を有するＳＯＡ（semiconductor optical amplifiers）を配置した受光素子などに適用して同様の効果を得ることができる。
【００４２】
特にＡＰＤにおいてはＡｌＩｎＧａＡｓＰ系材料が用いられ、信号を増幅したときにＩｎＧａＡｓＰ系材料に比べて雑音が少なくなるという効果がある。これによりより受光感度の高いＡＰＤの作成が可能となる。
また上述のような素子を実装してモジュール化したデバイスにおいても同様の効果を有することは云うまでもない。
【産業上の利用可能性】
【００４３】
以上のように、この発明に係る導波路型受光器は、都市内通信用の通信網や都市間通信用の通信網などの光通信システムにおける光通信機器として有用である。特に多波長帯信号光による光通信システムにおいて、高感度で、高速動作が要求される導波路型受光素子に適している。
【図面の簡単な説明】
【００４４】
【図１】この発明の一実施の形態に係る導波路型受光素子の斜視図である。
【図２】図１のＩＩ−ＩＩ断面における導波路型受光素子の断面図である。
【図３】図１のＩＩＩ−ＩＩＩ断面における導波路型受光素子の断面図である。
【図４】この発明の一実施の形態に係る導波路型受光素子の光ガイド層厚みに対する感度依存性を示すグラフである。
【図５】この発明の一実施の形態に係る導波路型受光素子における、受光する光の波長に対する感度の依存性を示すグラフである。
【符号の説明】
【００４５】
２４  ＩｎＰ基板、    ２０  ｎ電極、    ２８  ｎ−クラッド層、    ３０  ｎ−光ガイド層、    ３２  光吸収層、    ３４  ｐ−光ガイド層、    １８  ｐ電極、    ３６  ｐ−クラッド層、    １６ａ  導波路、    ３８  ブロック層。
【図１】
2005072273.tif 000003
【図２】
2005072273.tif 000004
【図３】
2005072273.tif 000005
【図４】
2005072273.tif 000006
【図５】
2005072273.tif 000007